(57)【要約】【課題】走行中のベルトの割れおよびベルトの伸びによる色ずれ（位置ずれ）等を防止することができ、かつ電気抵抗が均一で画像特性に優れた無端ベルトを提供する。【解決手段】表面が感光体に接するかもしくは近接した状態で周方向に駆動される無端ベルトであって、周方向に沿う多層ないし単層の構成層を備え、その層の少なくとも一層が、ゴムと樹脂とのブレンド結合層１で形成され、かつ、イオン性固体電解質を含有しているという構成をとる。【選択図】図１
2004109805.tif 000002
【特許請求の範囲】
【請求項１】
表面が感光体に接するかもしくは近接した状態で周方向に駆動される無端ベルトであって、周方向に沿う多層ないし単層の構成層を備え、その層の少なくとも一層が、ゴムと樹脂とのブレンド結合層で形成され、かつ、電解質を含有していることを特徴とする無端ベルト。
【請求項２】
ブレンド結合層中のゴムと樹脂とが化学結合している請求項１記載の無端ベルト。
【請求項３】
ブレンド結合層に用いる樹脂が、ゴムと直接反応する熱硬化性樹脂である請求項１または２記載の無端ベルト。
【請求項４】
上記熱硬化性樹脂がレゾール型フェノール樹脂およびレゾール型キシレン樹脂の少なくとも一方であり、かつ、上記熱硬化性樹脂と直接反応するゴムがニトリル基含有量３０重量％以上のアクリロニトリル−ブタジエンゴムである請求項３記載の無端ベルト。
【発明の詳細な説明】
【０００１】
【発明の属する技術分野】
本発明は、フルカラー複写機，フルカラープリンター等の電子写真技術を採用した機器において、感光体上のトナー像を写し取る中間転写体等に用いられる無端ベルトに関するものである。
【０００２】
【従来の技術】
一般に、フルカラー複写機，フルカラープリンター等の電子写真技術を採用した機器において、感光体上のトナー像を写し取る中間転写体等に用いられる無端ベルトは、一次転写ローラ、二次転写ローラ等の数本のローラに張架された状態で使用されているため、長期使用によって徐々にベルトが伸びて、色ずれ（位置ずれ）等が発生する。また、上記無端ベルトは、ローラに張架された状態で走行されるため、走行中にベルトに割れやひび等が発生する。このように、上記無端ベルトには、ベルトの伸びによる色ずれ（位置ずれ）等の発生防止および走行中のベルト割れ等の発生防止が要求される。
【０００３】
上記無端ベルトとしては、従来より、ポリイミド樹脂、ポリカーボネート樹脂を使用した樹脂ベルト、もしくはゴムベルトが用いられている（例えば、特許文献１，２，３参照）。
【０００４】
【特許文献１】
特開平１１−２４４２７号公報
【特許文献２】
特開平１０−１０８８０号公報
【特許文献３】
特開２０００−３０１６２４号公報
【０００５】
【発明が解決しようとする課題】
しかしながら、従来の樹脂ベルトやゴムベルトには、それぞれ以下に述べるような問題がある。
【０００６】
〔ポリイミド樹脂製ベルト〕
上記ポリイミド樹脂製ベルトは、屈曲性がないため、ベルト走行中に割れ等が発生しやすい。また、上記ポリイミド樹脂製ベルトは、例えば、イミドワニスに導電剤を分散した溶液を遠心成形して形成されるが、遠心力により導電剤が外側に引っ張られ内と外との間で導電剤が不均一に分布しやすく、電気抵抗の制御性が悪い。さらに、上記ポリイミド樹脂は、ジメチルホルムアミド（ＤＭＦ）のような高沸点溶剤にしか溶けないため、乾燥しにくく、エネルギーコストがかかり、材料自体も高いという問題がある。
【０００７】
〔ポリカーボネート樹脂製ベルト〕
上記ポリカーボネート樹脂製ベルトは、上記ポリイミド樹脂製ベルトと同様、屈曲性がないため、ベルト走行中に割れ等が発生しやすい。また、上記ポリカーボネート樹脂は溶剤に不溶なため、押出成形されるが肉厚むらや押出すじ等の押出成形むらが出やすく、電気抵抗も不均一になりやすい。加えて、成形加工設備が大掛かりなものとなり、製造コストがかかる。
【０００８】
〔ゴムベルト〕
上記ゴムベルトは、ベルトの伸びによる色ずれ（位置ずれ）等が発生する。また、ゴムに帆布をいれ補強性を持たせた帆布補強ゴムベルトも提案されているが、製造工程が複雑になるため、加工コストが高くなる。さらには、上記ゴムベルトは、ゴム板を継いで無端化するため、継いだ部分で電気的不均一となり、画像不具合等が発生する。
【０００９】
本発明は、このような事情に鑑みなされたもので、走行中のベルトの割れおよびベルトの伸びによる色ずれ（位置ずれ）等を防止することができ、かつ電気抵抗が均一で画像特性に優れた無端ベルトの提供をその目的とする。
【００１０】
【課題を解決するための手段】
上記の目的を達成するため、本発明の無端ベルトは、表面が感光体に接するかもしくは近接した状態で周方向に駆動される無端ベルトであって、周方向に沿う多層ないし単層の構成層を備え、その層の少なくとも一層が、ゴムと樹脂とのブレンド結合層で形成され、かつ、電解質を含有しているという構成をとる。
【００１１】
すなわち、本発明者らは、走行中のベルトの割れおよびベルトの伸びによる色ずれ（位置ずれ）等を防止することができ、かつ電気抵抗が均一で画像特性に優れた無端ベルトを得るべく、鋭意研究を重ねた。その結果、ゴムと樹脂とのブレンド結合層を用いて無端ベルトを構成すると、ゴムの屈曲性（柔軟性）により走行中のベルトの割れ等を防止できるとともに、樹脂の強度により張架されることによるベルトの伸び等も防止でき、しかも電気抵抗が均一で優れた画像を得ることができるという知見を得た。そして、この知見に基づき研究を重ねたところ、上記ゴムと樹脂とのブレンド結合層に、さらに電解質を含有させると、架橋度を高めることができるため、架橋時間の短縮を図ることができるとともに、同一強度を得るための樹脂添加量を抑えることができることを突き止めた。その結果、同一強度を得るための樹脂添加量を減らして、ゴム添加量を多くすることができるため、耐屈曲性が向上するとともに、樹脂添加量を同一とした場合は、クリープ特性が向上することを突き止めた。また、上記電解質を用いると、カーボンブラック系導電剤の電気抵抗のばらつきを抑えることができ、電気抵抗がより均一になることを見いだし、本発明に到達した。
【００１２】
また、上記ブレンド結合層中のゴムと樹脂とが化学結合していると、クリープ性が向上するためベルトの長期張架状態においても伸びが抑えられ、いっそう好ましい。なお、本発明において、ゴムと樹脂とが化学結合しているとは、ゴムと樹脂とが結合手によって結合している場合等をいい、例えば、ゴムと樹脂とが直接反応している場合、ゴムと樹脂とが架橋剤により架橋している場合等があげられる。
【００１３】
そして、上記熱硬化性樹脂としてレゾール型フェノール樹脂およびレゾール型キシレン樹脂の少なくとも一方を用い、かつ、上記熱硬化性樹脂と直接反応するゴムとしてニトリル基含有量が３０重量％以上のアクリロニトリル−ブタジエンゴムを用いると、レゾール型フェノール樹脂およびレゾール型キシレン樹脂のメチロール基と、アクリロニトリル−ブタジエンゴムのニトリル基とが反応し、クリープ性を向上させることができる。
【００１４】
【発明の実施の形態】
つぎに、本発明の実施の形態について説明する。
【００１５】
本発明の無端ベルトは、例えば、図１に示すように、ゴムと樹脂とのブレンド結合層１により形成され構成され、かつ、上記ブレンド結合層１には、電解質が含有されている。
【００１６】
なお、本発明においてゴムと樹脂とのブレンド結合層とは、ブレンド結合層中のゴムと樹脂が化学結合等により結合していることを意味する。また、本発明に用いるゴムは、広義のゴムを意味し、エラストマーも含む趣旨である。
【００１７】
上記ブレンド結合層１に用いられるゴムとしては、特に限定はなく、例えば、天然ゴム、イソプレンゴム、エチレン−プロピレンジエンゴム、エチレン−プロピレンゴム、ブタジエンゴム、スチレンブタジエンゴム（ＳＢＲ）、アクリロニトリル−ブタジエンゴム（ＮＢＲ）、ブチルゴム、アクリルゴム、ウレタンゴム、シリコーンゴム等の汎用ゴムの他、熱可塑性ウレタンエラストマー、アミドエラストマー等のエラストマーがあげられる。これらは単独でもしくは２種以上併せて用いられる。
【００１８】
上記ゴムにブレンドして用いられる樹脂としては、特に限定はなく、例えば、熱硬化性樹脂や熱可塑性樹脂があげられる。
【００１９】
上記熱硬化性樹脂としては、例えば、フェノール樹脂、ユリア樹脂、アミノ樹脂、グアナミン樹脂、キシレン樹脂、不飽和ポリエステル樹脂、ジアリルフタレート樹脂、エポキシ樹脂、ウレタン樹脂等があげられる。これらは単独でもしくは２種以上併せて用いられる。また、上記熱硬化性樹脂は、分子構造中に剛直性を出しやすい環状構造を有するものが好ましく、この環状構造を有する熱硬化性樹脂を用いると、同一強度を得るための樹脂添加量を少なくでき、その分ゴム添加量を多くできるため、耐屈曲性を向上させることができる。
【００２０】
上記熱可塑性樹脂としては、例えば、アクリル樹脂、アクリロニトリル樹脂、ポリ酢酸ビニル、ポリビニルアルコール、ポリビニルブチラール（ＰＶＢ）、スチレン樹脂、アクリル−スチレン樹脂、アクリル−スチレン−ブタジエン樹脂、アミド樹脂、フェノキシ樹脂等があげられる。これらは単独でもしくは２種以上併せて用いられる。
【００２１】
上記ゴムと樹脂とのブレンド比（重量混合比）は、通常、ゴム／樹脂＝９５／５〜５／９５の範囲に設定され、好ましくはゴム／樹脂＝８０／２０〜２０／８０の範囲、特に好ましくはゴム／樹脂＝７０／３０〜３０／７０の範囲である。すなわち、上記ゴムの重量混合比が９５を超える（樹脂の重量混合比が５未満である）と、柔らかすぎるためベルトの伸びによる色ずれ（位置ずれ）等が発生するおそれがあり、逆にゴムの重量混合比が５未満である（樹脂の重量混合比が９５を超える）と、強度（弾性率）の点では優れるが、屈曲性の点で不充分であり、ベルト走行中に割れ等が発生するおそれがあるからである。
【００２２】
上記ゴムと樹脂との組み合わせは、溶剤可溶性があり、しかもゴムと樹脂とが直接反応して架橋するか、あるいは架橋剤によりゴムと樹脂とが架橋する組み合わせが好ましい。上記ゴムと樹脂とが直接反応して架橋する組み合わせとしては、例えば、ＮＢＲとレゾール型フェノール樹脂、ＮＢＲとレゾール型キシレン樹脂、カルボキシル基含有ＮＢＲとエポキシ樹脂等の組み合わせがあげられる。これらのなかでも、ＮＢＲとレゾール型フェノール樹脂、ＮＢＲとレゾール型キシレン樹脂が好適に用いられ、さらにＮＢＲは、樹脂との相溶性、強度の点で、ニトリル基含有量（ＡＮ量）が３０重量％以上が好ましく、特に好ましくは４０〜６０重量％の範囲である。また、架橋剤によりゴムと樹脂とが架橋する組み合わせとしては、例えば、ＮＢＲとノボラック型フェノール樹脂とメラミン架橋剤、ウレタンゴムとＰＶＢとメラミン架橋剤、ウレタンゴムとＰＶＢとイソシアネート架橋剤等の組み合わせがあげられる。なお、ゴムと樹脂とが直接反応して架橋する組み合わせにおいても、架橋密度の向上のため、さらに架橋剤を用いることも可能である。
【００２３】
上記ゴムと樹脂とを架橋させるために用いる架橋剤としては、上記ゴムおよび樹脂の双方と架橋する共架橋剤の他、ゴムおよび樹脂のいずれか一方と架橋する架橋剤等があげられる。そして、上記ゴムと樹脂とが直接反応しない場合は、上記共架橋剤が用いられ、ゴムと樹脂とが直接反応する場合はいずれの架橋剤を用いても差し支えない。これら架橋剤としては、例えば、メラミン架橋剤、エポキシ架橋剤、イソシアネート架橋剤、樹脂架橋剤、アミン架橋剤、硫黄等があげられる。これらは単独でもしくは２種以上併せて用いられる。これらのなかでも、３官能以上の多官能架橋剤が好ましい。
【００２４】
上記メラミン架橋剤としては、例えば、完全アルキル型メチル化メラミン（官能基としてメトキシメチル基を有する）、メチロール基型メチル化メラミン（官能基としてメトキシメチル基およびメチロール基を有する）、イミノ基型メチル化メラミン（官能基としてメトキシメチル基およびイミノ基を有する）、完全アルキル型混合エーテル化メラミン（官能基としてアルコキシメチル基を有する）、メチロール基型混合エーテル化メラミン（官能基としてアルコキシメチル基およびメチロール基を有する）、イミノ基型混合エーテル化メラミン（官能基としてアルコキシメチル基およびイミノ基を有する）、ハイソリッド型ブチル化メラミン（官能基としてブトキシメチル基およびイミノ基を有する）等があげられる。
【００２５】
上記エポキシ架橋剤としては、例えば、ビスフェノールＡ型グリシジルエーテル系、ビスフェノール型グリシジルエーテル系、ノボラック型グリシジルエーテル系、ポリエチレングリコール型グリシジルエーテル系、ポリプロピレングリコール型グリシジルエーテル系、グリセリン型グリシジルエーテル系、芳香族型グリシジルエーテル系、芳香族型グリシジルアミン系、フェノール型グリシジルアミン系、ハイドロフタル酸型グリシジルエステル系、ダイマー酸型グリシジルエステル系等があげられる。
【００２６】
上記イソシアネート架橋剤としては、例えば、トリレンジイソシアネート（ＴＤＩ）、ジフェニルメタンジイソシアネート（ＭＤＩ）、ヘキサメチレンジイソシアネート（ＨＤＩ）、イソホロンジイソシアネート（ＩＰＤＩ）等や、これらイソシアネートのビュレットタイプ、イソシアヌレートタイプ、トリメチロールプロパン変性タイプおよびこれらのブロックタイプ等があげられる。
【００２７】
上記樹脂架橋剤としては、例えば、ハイソリッド型ベンゾグアナミン樹脂（官能基としてアルコキシメチル基を有する）、グリコールウリル樹脂、カルボキシ変性アミノ樹脂（官能基としてアルコキシメチル基およびカルボキシル基を有する）等があげられる。
【００２８】
上記ブレンド結合層１に含有させる電解質としては、例えば、第四級アンモニウム塩、リン酸塩、スルホン酸塩、脂肪族アルコールサルフェート塩等があげられる。これらは単独でもしくは２種以上併せて用いられる。
【００２９】
上記電解質の配合割合は、上記ブレンド結合層１の形成に用いられるゴムと樹脂の合計１００重量部（以下「部」と略す）に対して、０．１〜３部の範囲内が好ましく、特に好ましくは０．１〜１部の範囲内である。すなわち、上記電解質の割合が０．１部未満であると、架橋度を高めることができず、耐屈曲性やクリープ特性の向上効果もあまり期待できず、逆に３部を超えると、ブリードやブルームが発生し、汚染性が悪化するからである。
【００３０】
なお、上記ブレンド結合層１用材料には、必要に応じて、導電剤、帯電防止剤等を含有させてもよい。
【００３１】
上記導電剤としては、アルミニウム粉末，ステンレス粉末等の金属粉末、ｃ−ＺｎＯ，ｃ−ＴｉＯ２　，ｃ−Ｆｅ３　Ｏ４　，ｃ−ＳｎＯ２　等の導電性金属酸化物、グラファイト，カーボンブラック等の導電性粉末等があげられる。これらは単独で用いてもよいし、二種以上併用してもよい。なかでも、分散性の点から、ｃ−ＴｉＯ２　、ｃ−ＳｎＯ２　が好ましい。なお、上記「ｃ−」とは、導電性を有するという意味である。
【００３２】
前記図１に示した本発明の無端ベルトは、例えばつぎのようにして作製することができる。すなわち、まず、ゴムと樹脂およびその溶剤、電解質、ならびに必要に応じて架橋剤、導電剤等をそれぞれ適宜に配合し、サンドミル等で分散することによりコーティング液を調製する。つぎに、図２に示すように、上記コーティング液を槽２０に収容する。一方、金属製の軸体（例えばアルミニウム、ステンレス等）２１を準備し、この軸体２１を垂直に立てて、槽２０に収容されているコーティング液中に繰り返し浸漬する。つぎに、所定の回数浸漬を繰り返した後、コーティング液中から軸体２１を引き上げ液膜を形成する。そして、上記液膜を乾燥し溶剤を除去した後、加熱処理（例えば６０〜１８０℃×２０〜６０分間）を行い、上記軸体２１を抜き取ることにより、目的とする無端ベルト（図１参照）を得ることができる。
【００３３】
本発明の無端ベルトの製法は、膜厚および電気抵抗が均一で、設備も大掛かりでなくコストも安い等の点から、上述のコーティング法が好ましいが、この方法に限定されるものではなく、例えば、スプレーコーティング法、多層押出成形法、インフレーション法等の方法により作製しても差し支えない。
【００３４】
このようにして得られる本発明の無端ベルトの総厚みは、通常、５０〜２５０μｍであり、好ましくは１００〜２００μｍである。また、本発明の無端ベルトは、内周長が２００〜６００ｍｍで、幅が２５０〜５００ｍｍ程度のものが好ましい。このような寸法であると、電子写真複写機等に組み込んで用いるのに適当な大きさとなるからである。
【００３５】
本発明の無端ベルトは、前記図１に示した単層構造のものに限定されるものではなく、２層以上の多層構造であっても差し支えない。ただし、無端ベルトを構成する構成層の少なくとも一層は、ゴムと樹脂とのブレンド結合層で形成され、かつ、電解質を含有するものでなければならない。なお、上記構成層の最外層（単層構造の場合はその層）の外周面に、トナー離型性に優れた現像剤担持層を形成しても差し支えない。
【００３６】
また、本発明の無端ベルトは、主としてフルカラー複写機，フルカラープリンター等の中間転写体として用いられるが、フルカラーではない単色の電子写真複写機等の中間転写体として用いることもできる。
【００３７】
つぎに、実施例について比較例と併せて説明する。
【００３８】
まず、実施例および比較例に先立って、下記に示す材料を準備した。
【００３９】
〔ＮＢＲ▲１▼〕
日本ゼオン社製、ニポールＤＮ００３（ＡＮ量：５０重量％）
【００４０】
〔ＮＢＲ▲２▼〕
ＪＳＲ社製、Ｎ２３１Ｈ（ＡＮ量：３４重量％）
【００４１】
〔ＮＢＲ▲３▼〕
日本ゼオン社製、ニポールＤＮ１０１（ＡＮ量：４２．５重量％）
【００４２】
〔レゾール型フェノール樹脂▲１▼〕
住友デュレズ社製、スミライトレジンＰＲ−１７５
【００４３】
〔レゾール型フェノール樹脂▲２▼〕
住友デュレズ社製、スミライトレジンＰＲ−１１０７８
【００４４】
〔レゾール型キシレン樹脂〕
三菱ガス化学社製、ニカノールＰＲ−１４４０Ｍ
【００４５】
〔導電剤〕
カーボンブラック（ケッチェンブラックインターナショナル社製、ケッチェンブラックＥＣ）
【００４６】
〔電解質〕
テトラブチルアンモニウムアイオダイド
【００４７】
〔電解質〕
テトラブチルアンモニウムパークロレート
【００４８】
【実施例１〜３】
後記の表１に示す各成分を同表に示す割合で配合し、これらをサンドミルで分散してコーティング液を調製し、これを槽に収容した。一方、金属製の軸体を準備し、上記槽に収容したコーティング液中に上記軸体を略垂直に立てた状態で所定の回数浸漬を繰り返した後、コーティング液中から軸体を引き上げ液膜を形成した。ついで、この液膜を乾燥し溶剤を除去した後、所定の架橋条件による加熱処理を行った。その後、上記軸体を抜き取ることにより、単層構造のブレンド結合層（厚み１５０μｍ）からなる無端ベルト（図１参照）を作製した。
【００４９】
【比較例１】
ポリイミド樹脂（新日本理化社製、リカコートＰＮ−２０）１００部と、導電剤であるカーボンブラック（ケッチェンブラックインターナショナル社製、ケッチェンブラックＥＣ）１０部と、溶剤であるＮ−メチル−２−ピロリドン（ＮＭＰ）１００部とを配合し、ビーズミルを用いて分散して溶液を調整した。つぎに、この溶液を円筒金型内に注入し、遠心成形した後、蓋を取り外して、厚み１５０μｍの単層構造の無端ベルトを作製した。
【００５０】
【比較例２】
ポリカーボネート樹脂（三菱エンジニアリングプラスチックス社製、ユーピロンＳ−３０００）１００部に導電剤である導電性酸化チタン（三菱マテリアル社製、チタンブラック１３Ｍ）４３部を配合し、これらを樹脂混練機を用いて混練した。そして、これを押出成形して、厚み１５０μｍの単層構造の無端ベルトを作製した。
【００５１】
【比較例３】
クロロプレンゴム（電気化学工業社製、デンカクロロプレンＳ−４０）４０部と、レゾール型フェノール樹脂（日立化成工業社製、ヒタノール２１８１）６０部と、導電剤であるカーボンブラック（ケッチェンブラックインターナショナル社製、ケッチェンブラックＥＣ）１０部と、溶剤であるトルエン６００部とを配合し、これらをビーズミルで分散してコーティング液を調製し、これを槽に収容した。一方、金属製の軸体を準備し、上記槽に収容したコーティング液中に上記軸体を略垂直に立てた状態で所定の回数浸漬を繰り返した後、コーティング液中から軸体を引き上げ液膜を形成した。ついで、この液膜を乾燥し溶剤を除去した後、加熱処理（１６０℃×６０分間）を行った。その後、上記軸体を抜き取ることにより、厚み１５０μｍの単層構造の無端ベルトを作製した。
【００５２】
【比較例４】
ウレタンゴム（坂井化学社製、ＵＮ２７８）３０部と、ＰＶＢ（電気化学工業社製、デンカブチラール４０００−２）７０部と、溶剤であるＭＥＫ６００部とを配合し、これらをビーズミルで分散してコーティング液を調製し、これを槽に収容した。一方、金属製の軸体を準備し、上記槽に収容したコーティング液中に上記軸体を略垂直に立てた状態で所定の回数浸漬を繰り返した後、コーティング液中から軸体を引き上げ液膜を形成した。ついで、この液膜を乾燥し溶剤を除去した後、加熱処理（１６０℃×６０分間）を行った。その後、上記軸体を抜き取ることにより、厚み１５０μｍの単層構造の無端ベルトを作製した。
【００５３】
このようにして得られた実施例品および比較例品の無端ベルトを用いて、下記の基準に従い、各特性の評価を行った。これらの結果を、後記の表１および表２に併せて示した。
【００５４】
〔強度〕
ＪＩＳ　Ｋ７１２７に準じて、引張り弾性率（ＭＰａ）を測定した。なお、引張り速度は毎分１０±２．０ｍｍとした。強度の評価は、引張り弾性率が４００ＭＰａ以上のものを○とした。
【００５５】
〔屈曲性〕
ＪＩＳ　Ｐ８１１５に準じて、屈曲性を評価した。なお、屈曲性の評価は、Ｆｏｌｄｉｎｇ　Ｅｎｄｕｒａｎｃｅｔｅｓｔｅｒ　ＭＩＴ−Ｄ（東洋精機社製）を用いて、荷重９．８Ｎ、サンプル（無端ベルト）厚み１５０μｍで行った。評価は、ＭＩＴ試験の回数が３０回未満のものを×、３０回以上で１５００回未満のものを△、１５００回以上のものを○とした。
【００５６】
〔クリープ性〕
無端ベルトから１０ｍｍ幅の短冊を成形し、５０ｍｍ間隔の標線を印した。本品を以下の環境下で荷重をかけた状態で吊るし、７２時間放置した後、取り出し、荷重を取り除き、室温で３時間保管後、標線間の距離を測定した。その距離より、変形率（％）を計算した（保管条件３５℃×８５％ＲＨ、チャック間距離７０ｍｍ、標線間距離５０ｍｍ、荷重１．５ＭＰａ）。クリープ性の評価は、変形率が１％以下のものを◎、１％を超えて５％以下のものを○、５％を超えて１０％未満のものを△、１０％以上のものを×とした。
【００５７】
〔電気抵抗の均一性〕
周方向に等分したベルト内周側８箇所をＳＲＩＳ　２３０４に準じて表面電気抵抗率を測定した。その最大値と最小値のばらつきを桁で表した。印加電圧は５００Ｖであった。評価は、ばらつきが０．５桁以下のものを◎、ばらつきが０．５桁を超えて１桁以下のものを○、ばらつきが１桁を超えるものを×とした。
【００５８】
〔初期画出し評価〕
得られた無端ベルトを市販のフルカラー電子写真複写機に組み込み、８０ｇ／ｍ２　紙によるハーフトーン、カラー画像の出力を行い、初期画出し評価を行った。評価は、色ずれ、色抜け、むら等の画像不良がなく、良好な画像が得られたものを○、色ずれ、色抜け、むら等の画像不良が発生したものを×とした。
【００５９】
〔実機耐久〕
得られた無端ベルトを市販のフルカラー電子写真複写機に組み込み、８０ｇ／ｍ２　紙でフルカラー画像５万枚および１０万枚出力の耐久評価を行った。画出し耐久評価中、ベルトに割れや亀裂が発生したものは評価を中止し、正常にベルトが走行し、画出しできたもののみ耐久評価を継続した。ベルト割れ等の評価は、ベルトに割れや亀裂が発生しなかったものを○、ベルトに割れや亀裂が発生したものを×とした。また、画出し評価は、色ずれ、色抜け、むら等の画像不良がなく、良好な画像が得られたものを○、色ずれ、色抜け、むら等の画像不良が発生したものを×とした。
【００６０】
【表１】
2004109805.tif 000003
【００６１】
【表２】
2004109805.tif 000004
【００６２】
上記結果から、実施例品は全て、強度と屈曲性の双方のバランスに優れ、クリープ性が非常に良好である。しかも、電気抵抗の均一性が非常に良好であるため、初期画出し評価に優れ、実機耐久でも走行中のベルトの割れ等が発生せず、画出し評価に優れることがわかる。
【００６３】
これに対して、比較例１品は、屈曲性に劣るため、実機耐久で走行中のベルトに割れ等が発生することがわかる。比較例２品は、押出成形しているため、電気抵抗が不均一で、初期画出し評価が劣るとともに、屈曲性に劣るため、実機耐久で走行中のベルトに割れ等が発生することがわかる。比較例３品，４品は、樹脂とゴムとが直接反応して架橋する組み合わせではなく、架橋剤も用いていないため、樹脂とゴムとが化学結合等により結合しておらず、クリープ性に劣ることがわかる。
【００６４】
【発明の効果】
以上のように、本発明の無端ベルトは、構成層の少なくとも一層が、ゴムと樹脂とのブレンド結合層で形成されているため、ゴムの屈曲性（柔軟性）により走行中のベルトの割れ等を防止できるとともに、樹脂の強度により張架されることによるベルトの伸び等も防止することができる。しかも、本発明の無端ベルトは、上記ゴムと樹脂とのブレンド結合層に、電解質が含有されているため、架橋度を高めることができ、架橋時間の短縮を図ることができるとともに、同一強度を得るための樹脂添加量を抑えることができる。その結果、同一強度を得るための樹脂添加量を減らして、ゴム添加量を多くすることができるため、耐屈曲性が向上するとともに、樹脂添加量を同一とした場合は、クリープ特性が向上する。また、上記電解質を用いると、カーボンブラック系導電剤の電気抵抗のばらつきを抑えることができ、電気抵抗がより均一となり、さらに優れた画像を得ることができる。
【００６５】
また、上記ブレンド結合層中のゴムと樹脂とが化学結合していると、クリープ性が向上するためベルトの長期張架状態においても伸びが抑えられ、いっそう好ましい。
【００６６】
そして、上記熱硬化性樹脂としてレゾール型フェノール樹脂およびレゾール型キシレン樹脂の少なくとも一方を用い、かつ、上記熱硬化性樹脂と直接反応するゴムとしてニトリル基含有量が３０重量％以上のアクリロニトリル−ブタジエンゴムを用いると、レゾール型フェノール樹脂およびレゾール型キシレン樹脂のメチロール基と、アクリロニトリル−ブタジエンゴムのニトリル基とが反応し、クリープ性を向上させることができる。
【図面の簡単な説明】
【図１】本発明の無端ベルトの一例を示す部分断面図である。
【図２】本発明の無端ベルトの製法の一例を示す説明図である。
【符号の説明】
１　ブレンド結合層
【図１】
2004109805.tif 000005
【図２】
2004109805.tif 000006